(57)【要約】【課題】簡単な構成で効率よく油分を吸着することができ、しかも産業廃棄物を減少させ、コストも安価な油吸着材を提供する。【解決手段】疎水性または親油性の繊維を含む短繊維集合体から成り、短繊維集合体は、滑り留め手袋１０等の繊維製品の廃棄物や使用済み品を粉砕処理したものを用いることができる。短繊維集合体は、綿繊維を８０％以下含むものであり、繊維長が十数ｍｍ以下の繊維及び繊維粉から成る。さらに、滑り止め手袋１０のように、繊維製品表面にゴム被覆が施されたものを粉砕処理したものでも良い。【選択図】　　　　図１
2004089903.tif 000002
【特許請求の範囲】
【請求項１】
疎水性または親油性の繊維を含む短繊維集合体から成ることを特徴とする油吸着材。
【請求項２】
上記短繊維集合体は、繊維製品の廃棄物や使用済み品を粉砕処理したものであることを特徴とする請求項１記載の油吸着材。
【請求項３】
上記短繊維集合体は、綿繊維を８０％以下含むものであることを特徴とする請求項１または２記載の油吸着材。
【発明の詳細な説明】
【０００１】
【発明の属する技術分野】
この発明は、油と水が混合した液体中の油分を吸着して除去する油吸着材に関する。
【０００２】
【従来の技術】
従来の油を吸着して除去する油吸着材としては、多孔質の粒状無機材料に表面処理を施して、油を吸着しやすくしたものや、天然繊維を豆粒状に固めて油を吸着させるもの等があった。また、繊維マット等のフィルタからなる吸着材もある。
【０００３】
【発明が解決しようとする課題】
上記従来の技術の油吸着材は、油の吸着量が少なく、吸着速度も遅いものであった。しかも、油を吸着しやすくするために、材料に表面処理を施したり、粒状等に加工するための製造工数が掛かりコストが高いものであった。
【０００４】
この発明は、簡単な構成で効率よく油分を吸着することができ、しかも産業廃棄物を減少させ、コストも安価な油吸着材を提供することを目的とする。
【０００５】
【課題を解決するための手段】
この発明は、疎水性または親油性の繊維を含む短繊維集合体から成る油吸着材である。上記短繊維集合体は、繊維製品の廃棄物や使用済み品を粉砕処理したものを用いることができる。上記短繊維集合体は、綿繊維を８０％以下含むものであり、繊維及び繊維粉から成る。上記短繊維集合体は、例えば、衣服や手袋その他の繊維製品の廃棄物や使用済み品を粉砕処理したものである。さらに、滑り止め付手袋のように繊維製品表面にゴム被覆が施されたものを粉砕処理したものでも良い。また、油を吸着した油吸着材を袋に入れる際には、おが屑を１０％〜５０％混ぜると良い。
【０００６】
【発明の実施の形態】
以下、この発明の油吸着材の一実施の形態について説明する。先ず、この実施形態の油吸着材は、図１に示すように、種々の衣服や手袋その他の繊維製品の廃棄物または各種使用済み品を粉砕処理したもので、例えば滑り止め手袋１０の回収品を粉砕処理したものである。滑り止め手袋１０の材料は、ポリエステル、ウレタン、ナイロン、またはアクリル等の化学繊維で親油性の素材から成るものである。さらに、適宜綿が混合したものであり、その他麻、ウール、絹等の天然繊維が混じっていても良いが、綿繊維を８０％以下含み、少なくとも親油性または疎水性の素材を有するものが良い。
【０００７】
滑り止め手袋１０を利用する場合、その表面に塗付された滑り止め部１２は天然ゴム、及び変性ゴムが好ましいが、適宜合成ゴムやＮＢＲ、ＭＢＲ、アクリル、ウレタン、シリコンゴム、塩化ビニール等の材料が混じっていても良い。滑り止め手袋１０等を粉砕処理した粉体から成る油吸着材１４は、繊維長が十数ｍｍ以下の短繊維の集合体から成り、粉砕処理により生じる繊維粉を含む。
【０００８】
粉砕は、例えば図１に示すような粉砕処理機１６により繊維を切断しながら細かく粉砕する。粉砕処理機１６の構造は、例えば一対の固定刃１８と一対の回転刃２０とから成り、固定刃１８と回転刃２０の間を繊維が通過することにより細かく粉砕される。この粉砕処理方法は、適宜の方法を取り得るものであり、上記方法に限定されるものではない。
【０００９】
この実施形態の油吸着材１４の使用方法は、例えば図２に示すように、レストランの厨房等からの排水である液体が流れ込むグリーストラップや、工場等の排水が流れ込むオイルトラップ等の排水槽２２において、水２４上に浮いた油２６を回収するものである。排水槽２２の排水表面に浮いた油２６を回収するには、先ず図２（ａ）に示すように、水２４に浮いた油２６の表面に、短繊維集合体から成る油吸着材１４を散布する。そして、油２６を油吸着材１４に吸着させる。この後、排水表面の油２６を吸着し浮いた油吸着材１４を、水を切りながらすくい取って排水槽２２から取り出し、袋３０に入れる。このとき、おが屑を１０％〜５０％混ぜるとよい。これにより、油を吸着した油吸着材１４が潰れて変形しにくくなり、袋３０の搬送時の破損を防止する。
【００１０】
油２４を吸着して回収した油吸着材１４は、図３に示すように、水分を蒸発させた後、さらに繊維屑３２や、おが屑と混ぜて固めて、燃料３４とすることができる。または、油２４を分解する微生物により処理しても良い。なお、油２４を吸着した油吸着材１４の処理方法はこれに限るものではない。
【００１１】
この実施形態の短繊維集合体から成る油吸着材１４によれば、油２４が浮いた排水等の表面に散布するだけで簡単に油の吸着分離を行うことができ、しかもこの油吸着材１４は、排水表面に浮いた状態で留まり沈むことはないので、回収作業も容易である。また回収した油吸着材１４の処理方法は、燃料として利用可能であり、資源の有効利用に繋がる。さらに、油分解性の微生物を使用して分解することにより、処理に際してより環境に対する負荷を少なくすることができる。
【００１２】
また、油吸着材１４として利用する短繊維集合体は、適宜の材料を用いることができ、油２４を吸着しやすい材料の繊維であれば良く、衣類やその他繊維製品の廃棄物及び使用済み品や繊維屑、その他生産工程で発生する端材等を適宜利用することができる。
【００１３】
【実施例】
この発明の油吸着材の実施例について以下に説明する。ここで用いる短繊維集合体の試料は、（Ａ）綿１００％、（Ｂ）ポリエステル１００％、（Ｃ）ポリエステル８０％、綿２０％、（Ｄ）ナイロン１００％、（Ｅ）ナイロン５０％、綿５０％、（Ｆ）ゴムライナー入りのポリエステル８０％、綿２０％、比較対照として（Ｇ）市販吸油シートを用いた。
【００１４】
先ず、水に油が浮いている状態でこの短繊維集合体を投入したときの状態変化についての実験例を表１に示す。この実験では、水５ｃｍ３にサラダ油５ｃｍ３を浮かせたものを用い、油吸着材１４等の試料を０．０５ｇ投入して観察した。
【００１５】
【表１】
2004089903.tif 000003
これにより、綿１００％の試料Ａは油を吸着して油面から沈降後、水との界面でさらに水を吸収して沈降してしまうことがわかった。従って、油吸着材としては綿１００％の短繊維集合体は適していないと言える。また、ナイロン１００％の試料Ｄは沈降速度が他の試料と比較して遅く、ポリエステル１００％の試料Ｂも、僅かであるが他の試料よりも界面到達時間が長く、沈降及び油の吸着効率を高めるには、綿繊維を含んでいることが好ましいと言える。また、比較対照の試料Ｇは、油面から沈降せず、油の吸着量が相対的に極めて少ないものであった。
【００１６】
次に、この発明の油吸着材に含まれる綿繊維の割合による浮き沈みの違いを実験した。図４は、その結果を示すもので、綿１００％の場合図４（ａ）に示すように、短繊維集合体４０は、油２６と水２４の界面に２２分間留まった後再び水中に沈降した。また図４（ｂ）に示す、綿繊維９０％、ポリエステル１０％の短繊維集合体４２の場合、その約５０％が水２４側に沈み、その後２４時間経過後でもその状態を維持していた。これに対して、図４（ｃ）に示す、綿繊維８０％、ポリエステル２０％の短繊維集合体４４の場合、油２６を吸着して界面に沈んだ短繊維集合体４４は、２４時間経過後も界面に留まり水２４側には沈まなかった。従って、後の回収を容易に可能とするためには、綿繊維の含有量は、重量比で８０％以下がよい。
【００１７】
次に、自重に対する油の吸着率及び吸水率を表２に示す。ここでは、各試料を乾燥状態で油上に振りまき、各試料に油になじんで吸着が完了した後、さらに２分間放置し、各試料をすくい取って引き上げる。この後、引き上げた各試料を、金網上において、６０分間放置し余分な水や油を切る。この状態で自重に対する油の吸着率を求めた。油は、サラダ油と機械油の両方を調べた。また、吸水率の測定においては、各試料を乾燥状態で水中に強制的に沈め、１０分間放置した後試料を引き上げ、金網上において２分間放置し水を切った。この状態で自重に対する吸水率を求めた。
【００１８】
【表２】
2004089903.tif 000004
この結果、試料Ｂのポリエステル１００％のものの吸油率が相対的に低く、適宜綿繊維が混じっていた方がよいと言える。また、ナイロンの場合も試料ＤとＥでは試料Ｅの方が吸油率がよいことから、綿繊維と化学繊維が適宜混合されている油吸着材が良く、綿繊維は２０％以上混合されていると良いと言える。また、吸水率は、親水性の綿１００％のもが最も高く、他の化学繊維は疎水性のため吸水率が低いことが確かめられた。
【００１９】
【発明の効果】
この発明の油吸着材によれば、簡単に油の吸着回収を行うことができ、しかもこの油吸着材は産業廃棄物となる繊維製品を有効に利用することができる。さらに、回収した油の処理も、適切に燃焼させることにより、有害ガスの発生も抑えることができる。さらに、他の処理方法、例えば微生物による処理も可能であり、効率的に回収可能であるため、適宜効果的な処理が可能となる。また、回収コストが安価であり、廃油の量や種類に関わらず利用可能である。
【図面の簡単な説明】
【図１】この発明の一実施形態の油吸着材製造方法を示す概略図である。
【図２】この発明の一実施形態の油吸着材の使用方法を示す概念図である。
【図３】この発明の一実施形態の油吸着材の処理方法を示す概念図である。
【図４】この発明の一実施例の油吸着材において、綿繊維の割合による沈降状態を示す概念図である。
【符号の説明】
１０　　滑り止め手袋
１２　　滑り止め部
１４　　油吸着材
２４　　水
２６　　油
【図１】
2004089903.tif 000005
【図２】
2004089903.tif 000006
【図３】
2004089903.tif 000007
【図４】
2004089903.tif 000008